(57)【要約】【課題】高品質の反射防止層を無機系材料の透光性基材に容易に成膜できる光学素子の提供。【解決手段】無機系の透光性基材１１と、透光性基材１１の主面に設けられ有機ケイ素化合物、エポキシ基含有有機化合物及び中空シリカを含む有機系反射防止層１２とを備え、透光性基材１１と、有機ケイ素化合物及びエポキシ基含有有機化合物の少なくとも何れか一方と、が共有結合している構成とした。成膜時に透光性基材１１の主面にゴミや塵等が付着することがないので、有機系反射防止層１２に欠陥が生じることを防止することができる。有機系反射防止層１２は、その接触角が無機系材料の反射防止層の接触角より大きな値であるため、防塵効果が無機系の反射防止層より大きくなり、ゴミや塵等の付着がしにくいものとなる。【選択図】図１
2013218171.tif 000002
【特許請求の範囲】
【請求項１】
無機系の透光性基材と、
前記透光性基材の主面に設けられ、有機ケイ素化合物、エポキシ基含有有機化合物及び中空シリカを含む有機系反射防止層と、
を備え、
前記透光性基材と、前記有機ケイ素化合物及び前記エポキシ基含有有機化合物の少なくとも何れか一方と、が共有結合していることを特徴とする光学素子。
【請求項２】
請求項１において、
前記有機系反射防止層の厚さｄは、
前記有機系反射防止層の屈折率をｎ、透過する光の波長をλとしたとき、
ｄ＝λ／（４×ｎ）
を満足していることを特徴とする光学素子。
【請求項３】
請求項２において、
前記有機系反射防止層の厚さｄは、
６７ｎｍ≦ｄ≦１５１ｎｍ
であることを特徴とする光学素子。
【請求項４】
請求項１ないし請求項３のいずれか１項において、
前記透光性基材は、Ｓｉ基を含むことを特徴とする光学素子。
【請求項５】
請求項１ないし請求項４のいずれか１項に記載の光学素子と、
撮像素子と、
前記撮像素子を収容納する容器と、
を備えていることを特徴とする撮像装置。
【請求項６】
請求項１ないし請求項４のいずれか１項に記載の光学素子を備えていることを特徴とする電子機器。
【請求項７】
無機系の透光性基材を準備する工程と、
有機ケイ素化合物、エポキシ基含有有機化合物及び中空シリカを含む溶液の入った溶液槽を準備する工程と、
前記溶液槽に前記透光性基材を浸漬し、前記透光性基材に前記溶液を塗布する工程と、
前記溶液が塗布された前記透光性基材を加熱して、前記透光性基材と、前記有機ケイ素化合物及び前記エポキシ基含有有機化合物の少なくとも何れか一方と、を共有結合させる工程と、を含むことを特徴とする光学素子の製造方法。
【請求項８】
無機系の透光性基材を準備する工程と、
有機ケイ素化合物、エポキシ基含有有機化合物及び中空シリカを含む溶液を準備する工程と、
前記溶液を前記透光性基材に塗布しスピンコートする工程と、
前記溶液がスピンコートされた前記透光性基材を加熱して、前記透光性基材と、前記有機ケイ素化合物及び前記エポキシ基含有有機化合物の少なくとも何れか一方と、を共有結合させる工程と、を含むことを特徴とする光学素子の製造方法。
【発明の詳細な説明】
【技術分野】
【０００１】
本発明は光学素子、光学素子を含む撮像装置及び電子機器、並びに、光学素子の製造方法に関する。
【背景技術】
【０００２】
デジタルカメラ等には撮像装置が使用される。この撮像装置は、容器の底部にＣＣＤ等の撮像素子が設けられ、この撮像素子に対向して配置されたリッドが容器に取り付けられ、リッドとともに光学ローパスフィルターが撮像素子に対向配置された構造である。
リッドや光学ローパスフィルター等の光学素子には無機系材料からなる透光性基板に反射防止膜が形成されているものがある。
反射防止膜として、水晶の基材の上に、チタン及びランタンの混合酸化膜を主成分とする層とシリコン酸化膜を主成分とする層とを積層した無機材料からなる従来例（特許文献１）がある。特許文献１では、真空蒸着法で無機系材料の反射防止膜が水晶の基材の上に成膜される。
【０００３】
さらに、従来例として、ガラスやプラスチックからなる基材の表面にシリカ粒子とオルガノポリシロキサンとの反応物からなる材料と、この材料が分散し硬化性シリコーン樹脂を硬化させた薄膜とを有する反射防止膜（特許文献２）や、樹脂製の基材フィルムの一面に高屈折率層が設けられ、この高屈折率層の上に中空シリカを含有する低屈折率層が設けられた反射防止フィルム（特許文献３）や、透明プラスチック基材の片面にハードコート層、中空シリを含有した低屈折率層及び防汚層を順次積層し、ハードコート層の表面をアルカリ処理した反射防止フィルム(特許文献４)や、さらに、二軸延伸ポリエチレンテレフタレートからなる基材フィルムの上にハードコート層が設けられ、このハードコート層の上に、ジシラン化合物、シランカップリング剤で処理された中空シリカ粒子を含有する低屈折率層が設けられた反射防止フィルム（特許文献５）がある。
【先行技術文献】
【特許文献】
【０００４】
【特許文献１】特開２００８−３２８７４号公報
【特許文献２】特開２０１１−８８７８７号公報
【特許文献３】特開２０１１−２３７８０２号公報
【特許文献４】特開２００２−２７７６０４号公報
【特許文献５】特開２００９−１５７２３３号公報
【発明の概要】
【発明が解決しようとする課題】
【０００５】
特許文献１では、反射防止膜の成膜のために真空蒸着法を用いるため、蒸着対象である基材の治具へのセット、治具のドームへのセット、ドームの蒸着装置内への搬入、蒸着装置内の真空引き、無機系反射防止膜の蒸着といった一連の作業が必要となる。特許文献１では、このような一連の複雑で煩雑な工程が必要であるため、作業上の管理項目が多くなり、成膜に手間がかかり、その結果として製造コストが大きなものになる問題があった。その上、基材の治具へのセットから蒸着装置内での真空引きまでの作業時に発生するパーティクル、ゴミ、塵等に起因して欠陥のある反射防止膜が成膜されてしまうという不都合が生じるという問題もあった。さらに、反射防止膜等の材料としてチタンとランタンとを混合してなる混合酸化膜を使用する場合、前記混合酸化膜の中に不純物として放射線元素であるウラン（Ｕ）、トリウム（Ｔｈ）が含まれていることがあり、これらの元素から放出される放射線（α線）によって撮像素子の受光部に欠陥が生じる等の不都合が生じる問題があった。さらに、成膜後に、反射防止膜を構成する例えば最表層に配置されているシリコン酸化膜上にゴミや塵が付着するといった不都合があり、高い品質を維持できないという問題があった。
【０００６】
特許文献２は、分光特性の向上を狙ったものであり、特許文献１で生じる前述の不都合を解決するものではない。
特許文献３は、低屈折率層が樹脂製のフィルム基材に設けられる構成であり、無機系材料の透光性基板に成膜される反射防止膜ではない。
特許文献４は、特許文献３と同様に、低屈折層が透明プラスチック基板に設けられる構成であり、無機系材料の透光性基板に成膜される反射防止膜ではない。その上、透明プラスチック基材と低屈折率層との間には、表面がアルカリ処理されたハードコート層が不可欠である。
特許文献５は、特許文献４と同様に、低屈折率層が二軸延伸ポリエチレンテレフタレートからなる基材フィルムに設けられる構成であり、無機系材料の透光性基板に成膜される反射防止膜ではない。その上、基材フィルムと低屈折率層との間にはハードコート層が不可欠な構成とされている。
【０００７】
本発明の目的は、高品質の反射防止層を無機系材料の透光性基材に容易に成膜できる光学素子、撮像装置、電子機器及び光学素子の製造方法を提供することにある。
【課題を解決するための手段】
【０００８】
本発明は、上記課題の少なくとも一部を解決するためになされたものであり、以下の形態または適用例として実現することが可能である。
［適用例１］
本適用例に係わる光学素子は、無機系の透光性基材と、前記透光性基材の主面に設けられ、有機ケイ素化合物、エポキシ基含有有機化合物及び中空シリカを含む有機系反射防止層と、を備え、前記透光性基材と、前記有機ケイ素化合物及び前記エポキシ基含有有機化合物の少なくとも何れか一方と、が共有結合していることを特徴とする。
この構成の本適用例では、透光性基材は無機系材料からなるため、その表面には−ＯＨ基が存在している。有機ケイ素化合物及びエポキシ基含有有機化合物の少なくとも何れか一方が、前記透光性基材の−ＯＨ基と加水分解反応と縮合反応が行われることにより、透光性基材と水素シロキサン結合等の共有結合をすることになる。さらに、中空シリカの有機系反射防止層に対する比率や大きさを設定することで、有機系反射防止層の屈折率を所望の値とする。
従って、本適用例では、有機系反射防止層として無機系材料ではなく有機系材料を用いているため、成膜のために真空蒸着法を用いる必要がない。そのため、成膜時に透光性基材の主面にゴミや塵等が付着する要素が大幅に減るので、成膜が確実に行えて反射防止層に欠陥が生じることを防止することができる。さらに、有機系反射防止層は無機系材料の反射防止層に比べて接触角が大きいので、成膜後において、有機系反射防止層にゴミや塵等の付着が少なくなり、防塵性能を高いものにできる。また、有機系反射防止層は有機系材料からなり、チタン及びランタンの混合酸化膜を含まないため、材料中に不純物として放射線元素であるウラン（Ｕ）、トリウム（Ｔｈ）が含まれないことになり、これらの元素から放出される放射線（α線）によって光学素子に近接配置される電子機器、例えば、撮像装置に悪影響を及ぼすことがない。
【０００９】
［適用例２］
本適用例に係わる光学素子は、前記有機系反射防止層の厚さｄは、前記有機系反射防止層の屈折率をｎ、透過する光の波長をλとしたとき、ｄ＝λ／（４×ｎ）を満足していることを特徴とする。
この構成の本適用例では、ｄ＝λ／（４×ｎ）という、薄膜設計における式に基づいて有機系反射防止層の厚さを設定するため、反射防止効果の高い有機系反射防止層を提供することができる。
【００１０】
［適用例３］
本適用例に係わる光学素子は、前記有機系反射防止層の厚さｄは、６７ｎｍ≦ｄ≦１５１ｎｍであることを特徴とする。
この構成の本適用例では、ピックアップ装置、液晶プロジェクター、カメラ等の種々の電子機器で使用される光の波長帯を考慮し、有機系反射防止層の厚さを適正な値とした。そのため、それぞれの機器で用いられる光学素子の反射防止効果を高いものにできる。
【００１１】
［適用例４］
本適用例に係わる光学素子は、前記透光性基材は、Ｓｉ基を含むことを特徴とする。
この構成の本適用例では、種々の光学製品において、透光性基材の無機系材料として、Ｓｉ基を含む材料、例えば、水晶、リチウムナイオベート及びガラスという入手しやすい材料を選択したので、光学素子を容易に製造することができる。
【００１２】
［適用例５］
本適用例に係わる撮像装置は、光学素子と、撮像素子と、前記撮像素子を収容する容器と、を備えていることを特徴とする。
この構成の本適用例では、撮像装置を前述の効果を有する光学素子を備えた構成とするため、光学素子の欠陥に起因する撮像素子への欠陥写りこみが大幅に減り、ゴミや塵等が撮像素子に写り込まない高品質の撮像装置を提供することができる。
【００１３】
［適用例６］
本適用例に係わる電子機器は、光学素子を備えたことを特徴とする。
この構成の本適用例では、電子機器を前述の効果を有する光学素子を備えた構成とするので、ゴミや塵等が写り込まない高品質の電子機器を提供することができる。
【００１４】
［適用例７］
本適用例に係わる光学素子の製造方法は、無機系の透光性基材を準備する工程と、有機ケイ素化合物、エポキシ基含有有機化合物及び中空シリカを含む溶液の入った溶液槽を準備する工程と、前記溶液槽に前記透光性基材を浸漬し、前記透光性基材に前記溶液を塗布する工程と、前記溶液が塗布された前記透光性基材を加熱して、前記透光性基材と、前記有機ケイ素化合物及び前記エポキシ基含有有機化合物の少なくとも何れか一方と、を共有結合させる工程と、を含むことを特徴とする。
この構成の本適用例では、透光性基材を溶液に浸漬するというディップコート法で透光性基材に有機系反射防止層を成膜するので、無機系反射防止層を成膜するために用いられる真空蒸着法に比べて、成膜作業の管理等が簡単となり、光学素子を安価にかつ欠陥を少なく製造することができる。
【００１５】
［適用例８］
本適用例に係わる光学素子の製造方法は、無機系の透光性基材を準備する工程と、有機ケイ素化合物、エポキシ基含有有機化合物及び中空シリカを含む溶液を準備する工程と、前記溶液を前記透光性基材に塗布しスピンコートする工程と、前記溶液がスピンコートされた前記透光性基材を加熱して、前記透光性基材と、前記有機ケイ素化合物及び前記エポキシ基含有有機化合物の少なくとも何れか一方と、を共有結合させる工程と、を含むことを特徴とする。
この構成の本適用例では、透光性基材に溶液を滴下し、回転させるスピンコート法で透光性基材に有機系反射防止層を成膜するので、ディップコート法と同様に、光学素子を容易に製造することができる他、ディップコート法に比べて、有機系反射防止層の膜厚調整が容易に行える。
【図面の簡単な説明】
【００１６】
【図１】本発明の実施形態の光学素子の一部を拡大した断面図。
【図２】使用する光の波長λと反射率Ｒ（％）との関係を示すグラフ。
【図３】光学素子を製造する一つの例を説明するための概略図。
【図４】光学素子を製造する他の例を説明するための概略図。
【図５】実施形態の光学素子が組み込まれた撮像装置を示す概略図。
【図６】実施形態の光学素子が組み込まれた電子機器の一例を示す概略図。
【図７】実施形態の光学素子が組み込まれた電子機器の一例を示す概略図。
【図８】実施形態の光学素子が組み込まれた電子機器の一例を示す概略図。
【発明を実施するための形態】
【００１７】
本発明の実施形態を図面に基づいて説明する。
図１には実施形態にかかる光学素子１の要部断面が示されている。
図１において、光学素子１は、透光性基材１１と、透光性基材１１の主面に直接設けられる有機系反射防止層１２と備えて構成されている。有機系反射防止層１２は透光性基材１１の２つの主面のうち一方あるいは双方に設けられている。
本実施形態では、有機系反射防止層１２の上に撥水膜１３が設けられるものでもよい。
光学素子１は、デジタルカメラの撮像装置に用いられる複屈折板、リッド、カバーガラス、あるいは、液晶プロジェクター並びにピックアップ装置に用いられる波長板、防塵ガラス、その他の光学素子である。
【００１８】
（１．透光性基材）
透光性基材１１は無機系材料からなる板状部材である。
無機系材料として、水晶、リチウムナイオベート（ＬｉＮｂＯ３）、サファイヤ、ＢＢＯ、方解石、ＹＶＯ４、ガラスのいずれかを例示できる。ガラスには、ＢＫ７等の光学ガラス、白板ガラス、ホウケイ酸ガラス、青板ガラスを例示できる。
有機系反射防止層１２は、有機ケイ素化合物、エポキシ基含有有機化合物及び中空シリカを含有し、シロキサン（Ｓｉ−Ｏ）結合を含む原子構造を有するＳｉ骨格と、前記Ｓｉ骨格に結合する脱離基とを含み、前記Ｓｉ骨格のうち前記脱離基が脱離したＳｉ骨格の未結合手が活性手となってシロキサン結合又は共有結合で透光性基材１１の主面と接合するものである。
【００１９】
（２．有機系反射防止層）
有機系反射防止層１２は、透光性基材１１の主面に直接形成される。
有機系反射防止層１２は、透光性基材１１の屈折率よりも０．１０以上低い屈折率を有する有機薄膜であり、少なくとも「Ａ１成分」；一般式、ＸｍＲ2３−ｍＳｉ−Ｙ−ＳｉＲ2３−ｍＸｍで表される有機ケイ素化合物（Ｒ2は炭素数１〜６の一価炭化水素基。Ｙはフッ素原子を１個以上含有する二価有機基。Ｘは加水分解性基。ｍは１〜３の整数である。）、「Ａ２成分」；分子中に１個以上のエポキシ基を含有するエポキシ基含有有機化合物、および「Ａ３成分」；平均粒径２０ｎｍ以上１５０ｎｍ以下のシリカ系微粒子を有する。
【００２０】
「Ａ１成分」は、一般式、ＸｍＲ2３−ｍＳｉ−Ｙ−ＳｉＲ2３−ｍＸｍで表される有機ケイ素化合物であるが、式中のＹは、フッ素原子を１個以上有する二価有機基であり、フッ素原子の個数は好ましくは４〜５０個、特に好ましくは4〜２４個とする。特に、反射防止性、防汚性、撥水性等の諸機能を良好に発現させるためには、フッ素原子を多量に含有していることが好ましいが、多すぎると、架橋密度が低下するため十分な耐擦傷性が得られない場合が生ずる。従って、Ｙとしては下記の構造のものが好ましい。
−ＣＨ２ＣＨ２（ＣＦ２）ｎＣＨ２ＣＨ２−
−Ｃ２Ｈ４−ＣＦ（ＣＦ３）−（ＣＦ２）ｎ−ＣＦ（ＣＦ３）−Ｃ２Ｈ４−
上記構造中のｎとしては２〜２０の値を満たす必要があるが、より好ましくは２〜１２、特に好ましくは４〜１０の範囲を満たすのがよい。これより少ないと、反射防止性、防汚性、撥水性等の諸機能、及び耐薬品性を十分に得ることができない場合があり、多すぎると、架橋密度が低下するため十分な耐擦傷性が得られない場合が生ずる。
なお、本実施形態では、「Ａ１成分」において、フッ素原子を含まないものとしてもよい。
Ｒ2は、炭素数１〜６の一価炭化水素基を表すが、具体的には、メチル基、エチル基、プロピル基、ブチル基、ヘキシル基、シクロヘキシル基等のアルキル基、フェニル基等を例示することができる。良好な耐擦傷性を得るには、メチル基が好ましい。
ｍは１〜３の整数であるが、好ましくは２又は３とするものであり、特に高硬度な被膜にするにはｍ＝３とするのが好ましい。
Ｘは、加水分解性基を表す。具体例としては、Ｃｌなどのハロゲン原子、ＯＲＸ（ＲＸは炭素数１〜６の一価炭化水素基）で示されるオルガノオキシ基、特にメトキシ基、エトキシ基、プロポキシ基、イソプロポキシ基、ブトキシ基などのアルコキシ基、イソプロペノキシ基などのアルケノキシ基、アセトキシ基等のアシルオキシ基、メチルエチルケトキシム基等のケトオキシム基、メトキシエトキシ基等のアルコキシアルコキシ基などを挙げることができる。これらの中でアルコキシ基が好ましく、特にメトキシ基、エトキシ基のシラン化合物が取り扱い易く、加水分解時の反応の制御もし易いため、好ましい。
このような「Ａ１成分」の具体例としては、例えば下記のものが挙げられる。
【００２１】
【化１】
2013218171.tif 000003
【００２２】
「Ａ１成分」は、有機系反射防止層１２を形成する反射防止層用組成物中の樹脂成分全量に対して６０重量％以上９９重量％以下の範囲、好ましくは６０重量％以上９０重量％以下の範囲で含有されるものであり、このため「Ａ１成分」の有機ケイ素化合物による被膜の耐薬品性の向上をなすことができる。
「Ａ２成分」である分子中に１個以上のエポキシ基を含有するエポキシ基含有有機化合物としては、適宜のものを用いることができる。組成物中において樹脂成分全量に対して５重量％以上２０重量％以下の範囲で含有させることが好ましく、この範囲よりも少ないと被膜の耐クラック性及び透光性基材１１との密着性を十分に向上することができず、またこの範囲より多いと、また被膜の耐摩耗性が低下するおそれがある。
【００２３】
エポキシ基含有有機化合物としては、好ましくは一般式Ｒ3ｎＲ4ｐＳｉＺ４−〔ｎ＋ｐ〕〔Ｒ3，Ｒ4は炭素数１〜１６の有機基であり、少なくとも一方はエポキシ基を含む。Ｚは加水分解性基。ｎ，ｐは０〜２の整数であって１≦ｎ＋ｐ≦３である。〕で表される化合物と、下記一般式（１）で示される化合物とから選ばれるものを用いるものであり、このような化合物から一種又は複数種を用いることができる。この場合、被膜の耐薬品性及び耐摩耗性を低下させることなく、耐クラック性を更に向上することができる。これらの化合物の合計の含有量は、樹脂成分全量に対して１重量％以上２０重量％以下の範囲であることが好ましく、この含有量が過小であると耐クラック性の向上を十分になすことができないおそれがあり、また含有量が過剰であると耐薬品性及び耐摩耗性を低下させるおそれがある。
【００２４】
【化２】
2013218171.tif 000004
【００２５】
上記一般式Ｒ3ｎＲ4ｐＳｉＺ４−〔ｎ＋ｐ〕で表される化合物としては、透光性基材１１への付着性、得られる膜の硬度及び低反射性、組成物の寿命等の目的に応じて適宜選択されるが、例えば、グリシドキシメチルトリメトキシシラン、グリシドキシメチルトリエトキシシラン、α−グリシドキシエチルトリメトキシシラン、α−グリシドキシエチルトリエトキシシラン、β−グリシドキシエチルトリエトキシシラン、β−グリシドキシプロピルトリメトキシシラン、α−グリシドキシプロピルトリメトキシシラン、α−グリシドキシプロピルトリエトキシシラン、β−グリシドキシプロピルトリエトキシシラン、γ−グリシドキシプロピルトリメトキシシラン、（3,4−エポキシシクロヘキシル）メチルトリメトキシシラン、γ−グリシドキシプロピルビニルジエトキシシラン、γ−グリシドキシプロピルフェニルジエトキシシラン、δ−（3,4−エポキシシクロヘキシル）ブチルトリエトキシシラン等が挙げられる。
また、上記一般式（１）で示される化合物では、式中のＲ5〜Ｒ16はメチル基等の適宜の炭化水素基などの有機基を挙げることができる。また、このＲ5〜Ｒ16のうち少なくとも一つはエポキシ基を含むものであり、例えば下記構造を有するものを挙げることができる。
【００２６】
【化３】
2013218171.tif 000005
【００２７】
このような一般式（１）で示される化合物の具体例としては、例えば下記に示すものを挙げることができる。
【００２８】
【化４】
2013218171.tif 000006
【００２９】
【化５】
2013218171.tif 000007
【００３０】
エポキシ基含有有機化合物としては、一般式Ｒ3ｎＲ4ｐＳｉＺ４−〔ｎ＋ｐ〕、及び一般式（１）に示すもののほか、適宜のエポキシ化合物を用いることもできる。このようなエポキシ化合物としては、例えば下記に示すものを挙げることができる。
【００３１】
【化６】
2013218171.tif 000008
【００３２】
「Ａ３成分」のシリカ系微粒子は、低屈折率化のために、例えば内部に空洞ないし空隙が形成されている中空シリカ系微粒子からなるシリカゾルを用いる。シリカ系微粒子の内部空洞内にシリカよりも屈折率が低い気体または溶媒が包含されることによって、空洞のないシリカ系微粒子に比べてより屈折率が低減し、有機系反射防止層１２の低屈折率化が達成される。
内部に空洞を有するシリカ系微粒子は、平均粒径が２０ｎｍ以上１５０ｎｍ以下、好ましくは、４０ｎｍ以上６０ｎｍ、最適値が５０ｎｍにあり、かつ屈折率ｎが１．１６〜１．３９の範囲にあるものを使用する。粒子の平均粒径が２０ｎｍ未満になると、粒子内部の空隙率が小さくなって、所望の低屈折率が得られなくなる。平均粒径が１５０ｎｍを超えると、有機薄膜のヘーズが増加するので好ましくない。
【００３３】
有機系反射防止層１２の反射防止層用組成物において、微粒子として「Ａ３成分」以外に他の微粒子を併用することも可能である。それらの微粒子の添加総量としてはその他の樹脂成分との重量割合は、特に限定されるものではないが、微粒子／その他の成分（固形分）＝８０／２０〜１０／９０の範囲になるように設定するのが好ましい。微粒子が８０より多いと、反射防止層用組成物によって得られる硬化被膜の機械的強度が低下するおそれがあり、逆に中空微粒子が１０より少ないと、硬化被膜の低屈折率を発現させる効果が小さくなるおそれがある。
また、上記成分のほかに有機系反射防止層１２の反射防止層用組成物中に併用可能な有機ケイ素化合物としては、テトラエトキシシラン等のシリケート類、メチルトリメトキシシラン、ヘキシルトリメトキシシラン、デシルトリメトキシシラン等のアルキルシラン類、フェニルトリメトキシシラン等のフェニルシラン類、γ−アミノプロピルトリエトキシシラン、γ−メルカプトプロピルトリメトキシシラン等のシランカップリング剤類等の各種化合物を挙げることができる。
これらの有機ケイ素化合物は、樹脂成分全量に対して２０重量％以下とすることが好ましい。この含有量が過剰であると被膜の耐クラック性が低下したり親水性が高くなり耐薬品性が低下したりするおそれがある。
【００３４】
また、他の有機ケイ素化合物としては、一般式ＲＦ−ＳｉＸ3〔ＲＦはフッ素原子を一個以上含有する一価有機基。Ｘは加水分解性基。〕で示されるフッ化アルキル基含有アルコキシシランを含有させることもできる。このようなものを含有させると、形成される被膜の屈折率を更に低減させることができる。
一般式ＲＦ−ＳｉＸ3において、ＲＦにおけるフッ素原子の数は３〜２５個であることが好ましい。中でも、下記のような構造単位は、極性部分を含んでいないため特に好ましい。
ＣＦ３Ｃ２Ｈ４−
ＣＦ３（ＣＦ２）３Ｃ２Ｈ４−
ＣＦ３（ＣＦ２）７Ｃ２Ｈ４−
【００３５】
加水分解性基であるＸは、「Ａ１成分」におけるものと同様とすることができる。
このような一般式ＲＦ−ＳｉＸ3に示すフッ化アルキル基含有アルコキシシランとしては、例えば下記に示すものが挙げられる。
ＣＦ３Ｃ２Ｈ４−Ｓｉ（ＯＣＨ３）３
ＣＦ３（ＣＦ２）３Ｃ２Ｈ４−Ｓｉ（ＯＣＨ３）３
ＣＦ３（ＣＦ２）７Ｃ２Ｈ４−Ｓｉ（ＯＣＨ３）３
この一般式ＲＦ−ＳｉＸ3で示されるフッ化アルキル基含有アルコキシシランとその加水分解物（部分加水分解物）の含有量は適宜調整されるが、添加量が多くなると被膜の耐擦傷性が低下することから、組成物中の樹脂成分全量に対して１〜３０重量％の範囲とすることが好ましく、特に１０重量％以下が好ましい。
また、他の有機ケイ素化合物としては、下記一般式に示すジアルキルシロキシ系の加水分解性オルガノシランを挙げることができる。
【００３６】
【化７】
2013218171.tif 000009
【００３７】
このようなジアルキルシロキシ系の加水分解性オルガノシランとしては、例えば下記に示す構造のものを挙げることができる。
【００３８】
【化８】
2013218171.tif 000010
【００３９】
ｎを有機系反射防止層１２の屈折率、λを使用する光の波長帯に含まれるとすると、有機系反射防止層１２の厚さｄは、有機系反射防止層１２の表面で反射する光と透光性基材１１の表面で反射する光とが弱め合う条件の
ｄ＝λ／（４×ｎ）        の式から求められる。
つまり、有機系反射防止層１２の使用する光の波長帯の波長λと反射率Ｒ（％）との関係において、最も反射率Ｒの小さな波長λの値λｏを選び、この波長λｏと既知の屈折率ｎを前記式に代入して厚さｄを求める。
例えば、有機系反射防止層１２の使用する光の波長帯の波長λと反射率Ｒ（％）との関係を示す図２において、反射率Ｒが最も小さい波長λoは４９０ｎｍである。屈折率ｎを従来の真空蒸着法で成膜される反射防止層と同じ屈折率の１．３６とすると、上記の式から、厚さｄは９０ｎｍとなる。
有機系反射防止層１２の厚さｄは、６７ｎｍ≦ｄ≦１５１ｎｍとなる。種々の光学素子１により使用する波長帯が相違するので、具体的な範囲が異なる。
例えば、光学素子１が液晶プロジェクターやデジタルカメラで使用されるものである場合には、８０ｎｍ≦ｄ≦９２ｎｍ（ｄ＝８６ｎｍ中心±７％）であり、ブルーレイ対応のピックアップ装置で使用されるものである場合には、６７ｎｍ≦ｄ≦７７ｎｍ（ｄ＝７２ｎｍ中心±７％）であり、ＤＶＤ対応のピックアップ装置で使用されるものである場合には、１１１ｎｍ≦ｄ≦１２７ｎｍ（ｄ＝１１９ｎｍ中心±７％）であり、ＣＤ対応のピックアップ装置で使用されるものである場合には、１３１ｎｍ≦ｄ≦１５１ｎｍ（ｄ＝１４１ｎｍ中心±７％）である。
【００４０】
（３．撥水膜）
撥水膜１３は、フッ素を含有する有機ケイ素化合物からなる層である。フッ素を含有する有機ケイ素化合物は、下記の一般式（２）で表される含フッ素シラン化合物を用いることが好ましい。
【００４１】
【化９】
2013218171.tif 000011
【００４２】
一般式（２）中のＲＧは炭素数１〜１６の直鎖状または分岐状パーフルオロアルキル基であるが、好ましくはＣＦ3−，Ｃ2Ｆ5−，Ｃ3Ｆ7−である。Ｘはヨウ素または水素、Ｙは水素または低級アルキル基、Ｚはフッ素またはトリフルオロメチル基である。Ｒ１７は加水分解可能な基であり、例えばハロゲン、−ＯＲ１９、−ＯＣＯＲ１９、−ＯＣ（Ｒ１９）＝Ｃ（Ｒ２０）2、−ＯＮ＝Ｃ（Ｒ１９）2、−ＯＮ＝ＣＲ２１が好ましい。ここで、Ｒ１９は脂肪族炭化水素基または芳香族炭化水素基、Ｒ２０は水素または低級脂肪族炭化水素基、Ｒ２１は炭素数３〜６の二価の脂肪族炭化水素基である。
Ｒ１８は水素または不活性な一価の有機基であるが、好ましくは、炭素数１〜４の一価の炭化水素基である。ａ、ｂ、ｃ、ｄは０〜２００の整数であるが、好ましくは１〜５０であり、ｅは０または１である。ｍ及びｎは０〜２の整数であるが、好ましくは０である。ｐは１以上の整数であり、好ましくは１〜１０の整数である。また、分子量は５×１０2〜１×１０5であるが、好ましくは５×１０2〜１×１０4である。
また、上記一般式（２）で示される含フッ素シラン化合物の好ましい構造のものとして、下記一般式（３）で示されるものが挙げられる。下記式中、ｑは１〜５０の整数を、ｍは０〜２の整数、ｒは１〜１０の整数を表す。
【００４３】
【化１０】
2013218171.tif 000012
【００４４】
一般式（２）、あるいは一般式（３）で表される含フッ素シラン化合物は、有機溶剤に溶解し、所定濃度に調整した撥水処理液を用いて有機系反射防止層上に塗布する方法を採用することができる。塗布方法としては、ディップコート法、スピンコート法、スプレー法、フロー法、ドクターブレード法、ロールコート塗装、グラビアコート塗装、カーテンフロー塗装、刷毛塗り等を用いることができる。
有機溶剤としては、含フッ素シラン化合物の溶解性に優れるパーフルオロ基を有し、炭素数が４以上の有機化合物が好ましく、例えば、パーフルオロヘキサン、パーフルオロシクロブタン、パーフルオロオクタン、パーフルオロデカン、パーフルオロメチルシクロヘキサン、パーフルオロ−１，３−ジメチルシクロヘキサン、パーフルオロ−４−メトキシブタン、パーフルオロ−４−エトキシブタン、メタキシレンヘキサフロライドを挙げることができる。また、パーフルオロエーテル油、クロロトリフルオロエチレンオリゴマー油を使用することができる。
有機溶剤で希釈するときの濃度は、０．０３〜１ｗｔ％の範囲が好ましい。濃度が低すぎると十分な厚さの防汚層の形成が困難であり、十分な撥水撥油効果が得られない場合があり、一方、濃すぎると防汚層が厚くなり過ぎるおそれがあり、塗布後塗りむらをなくすためのリンス作業の負担が増すおそれがある。
撥水膜１３の膜厚は、特に限定されないが、好ましくは、０．００１μｍ以上０．５μｍ以下であり、より好ましくは０．００１μｍ以上０．０３μｍ以下である。
なお、本実施形態では、撥水膜を真空蒸着法によって成膜するものでもよい。
【００４５】
次に、光学素子の製造方法にかかる実施形態を図３及び図４に基づいて説明する。
まず、有機系反射防止層１２をディップコート法で成膜する実施形態について、図３に基づいて説明する。
図３は光学素子１を製造するためのラインの概略を示す図である。
（成膜準備）
図３（Ａ）に示される通り、予め製造された透光性基材１１を保持する保持治具２にセットする。透光性基材１１の大きさは、縦横が５０ｍｍ×５０ｍｍである。
保持治具２で保持された透光性基材１１を、図３（Ｂ）に示される洗浄装置３で洗浄する。透光性基材１１はアルカリ洗浄された後に、洗浄装置３で純水洗浄され、その後、乾燥、放冷される。
【００４６】
その後、図３（Ｃ）で示される通り、透光性基材１１に反射防止層用組成物を塗布する。
（溶液：反射防止層用組成物の調合）
「Ａ１成分」の有機ケイ素化合物を有機溶剤で希釈し、そこに「Ａ２成分」の有機ケイ素化合物を添加する。さらに、「Ａ３成分」のシリカ系微粒子を有機溶剤中にコロイド状に分散したものを添加する。その後、必要に応じ、硬化触媒、光重合開始剤、酸発生剤、界面活性剤、紫外線吸収剤、酸化防止剤等を添加して十分に撹拌し、その後、硝酸水溶液、又は薄い塩酸、酢酸等を添加して加水分解を行う。
このとき、硬化後の固形分に対する希釈濃度は、固形分濃度として０．５〜１５重量％、例えば、２重量％である。固形分濃度が１５重量％を越えた場合には、ディピング法で引き上げ速度を遅くしても、所定の膜厚を得ることが困難であり、有機系反射防止層１２の厚さｄが必要以上に厚くなってしまう。また、固形分濃度が０．５重量％に満たない場合には、ディピング法で引き上げ速度を速くしても、厚さｄが必要よりも薄くなる。
調合された反射防止層用組成物を溶液槽４に収納しておく。
（反射防止層用組成物の塗布）
保持治具２で保持された透光性基材１１を溶液槽４に収納された反射防止層用組成物に浸漬（ディッピング）し、１００ｍｍ／min以上６００ｍｍ／min以下、例えば、１５０ｍｍ／minの引き上げ速度で引き上げる。
【００４７】
（焼成）
図３（Ｄ）に示される通り、反射防止層用組成物が塗布された透光性基材１１を焼成炉５に投入する。焼成炉５の内部において、透光性基材１１が所定温度で加熱される。この加熱温度は、反射防止層用組成物の組成、透光性基材１１の耐熱性等を考慮して決定されるが、５０℃以上２００℃以下、例えば、１５０℃である。透光性基材１１は焼成炉５の内部を３分から８分の間、例えば、５分かけて移動する。つまり、透光性基材１１に塗布された反射防止層用組成物は所定温度、例えば、１５０℃で、所定時間、例えば、５分間加熱されることになる。
図３（Ｅ）に示される通り、焼成炉５から搬出された透光性基材１１はその両主面に有機系反射防止層１２が形成されたことになり、光学素子１として完成する。完成した光学素子１の有機系反射防止層１２の水での接触角を測定したところ、８０°より大きいものであった。これに対し、無機系材料からなる従来の反射防止層の接触角を測定したところ１５°より小さいものであった。
なお、本実施形態では、有機系反射防止層１２の表面に撥水膜１３を必要に応じて設けてもよい。
【００４８】
次に、有機系反射防止層１２をスピンコート法で成膜する実施形態について、図４に基づいて説明する。
図４は光学素子１を製造する方法を説明するための概略を示す図である。
（成膜準備）
保持治具２で保持された透光性基材１１を、図４（Ａ）に示される洗浄装置３で洗浄する。つまり、ディップコート法の場合と同様に、透光性基材１１をアルカリ洗浄した後に、純水洗浄し、その後、乾燥、放冷する。
【００４９】
（反射防止層用組成物の溶液の塗布）
その後、図３の実施形態と同様に調合された溶液、つまり、反射防止層用組成物をスピンコート法で透光性基材１１の主面に塗布する。
つまり、図４（Ｂ）で示される通り、回転テーブル６１の上に透光性基材１１を載置し、透光性基材１１の主面にノズル６２から反射防止層用組成物を０．５ｍｌ以上１．５ｍｌ以下、例えば、１ｍｌ滴下し、その後回転テーブル６１によって透光性基材１１を回転速度１０４００ｒｐｍ以上２０１６００ｒｐｍ以下、例えば、１５００ｒｐｍで、１０秒以上３０秒以下の間、例えば、２０秒間回転させる。
（焼成）
図４（Ｃ）に示される通り、反射防止層用組成物が塗布された透光性基材１１を焼成炉５に投入する。焼成条件は、ディップコート法と同じである。
透光性基材１１の両主面に有機系反射防止層１２を形成する場合には、有機系反射防止層１２が形成されていない透光性基材１１の主面に、図４（Ｂ）で示す反射防止層用組成物の塗布、図４（Ｃ）で示される焼成を実施する。
焼成炉５から搬出された透光性基材１１はその両主面あるいは１つの主面にディップコート法と同様の接触角を有する有機系反射防止層１２が形成された。なお、有機系反射防止層１２の表面に撥水膜１３を必要に応じて設けてもよい。
【００５０】
従って、本実施形態では、次の作用効果を奏することができる。
（１）無機系材料からなる透光性基材１１の主面に直接設けられる有機系反射防止層１２を、有機ケイ素化合物、エポキシ基含有有機化合物及び中空シリカを含有し、シロキサン（Ｓｉ−Ｏ）結合を含む原子構造を有するＳｉ骨格と、Ｓｉ骨格に結合する脱離基とを含み、Ｓｉ骨格のうち脱離基が脱離したＳｉ骨格の未結合手が活性手となってシロキサン結合又は共有結合で透光性基材１１の主面と接合する構成としたから、成膜のために真空蒸着法を用いることの不都合を回避できる。つまり、成膜時に透光性基材１１の主面にゴミや塵等が付着する要素が大幅に減るため、光学素子１の有機系反射防止層１２に欠陥が生じることを防止することができ、さらに、有機系反射防止層１２は、その接触角が無機系材料の反射防止層の接触角より大きな値であるため、防塵効果が無機系の反射防止層より大きくなり、ゴミや塵等の付着がしにくいものとなる。しかも、有機系反射防止層１２にチタン及びランタンの混合酸化膜が含まれないから、材料中に不純物として放射線元素であるウラン（Ｕ）、トリウム（Ｔｈ）が含まれることがなく、光学素子１に近接配置される電気部品に悪影響を及ぼすことがない。
【００５１】
（２）有機系反射防止層１２の厚さｄを、ｄ＝λ／（４×ｎ）の式を満たすようにして設定したから、反射防止効果の高い有機系反射防止層１２を提供することができる。
（３）有機系反射防止層１２の厚さｄを、光学素子１が液晶プロジェクターやカメラで使用されるものである場合には、８０ｎｍ≦ｄ≦９２ｎｍとし、ブルーレイ対応のピックアップ装置で使用されるものである場合には、６７ｎｍ≦ｄ≦７７ｎｍとし、ＤＶＤ対応のピックアップ装置で使用されるものである場合には、１１１ｎｍ≦ｄ≦１２７ｎｍとし、ＣＤ対応のピックアップ装置で使用されるものである場合には、１３１ｎｍ≦ｄ≦１５１ｎｍとしたから、各種の光学製品に対応して有機系反射防止層１２の反射防止効果が高いものとなった。
【００５２】
（４）透光性基材１１の無機系材料を、比較的入手しやすい、水晶、リチウムナイオベート及びガラスのいずれかとしたから、光学素子１を容易に製造することができる。
（５）透光性基材１１を複屈折板とすれば入射する光の光路を２つの光路に分離する光学ローパスフィルターとして好適である。
【００５３】
（６）反射防止層用組成物からなる溶液を無機系材料からなる透光性基材１１にディップコート法を用いて有機系反射防止層１２を形成すれば、真空蒸着法に比べて、成膜管理が簡単となり、光学素子１を容易に製造することができる。つまり、透光性基材１１を反射防止層用組成物に浸漬するだけでよいから、真空蒸着法のように、複雑な工程を得る必要がなくなる。
（７）反射防止層用組成物を無機系材料からなる透光性基材１１にスピンコートして有機系反射防止層１２を形成すれば、ディップコート法に比べて、有機系反射防止層１２の膜厚調整を容易に行える。つまり、透光性基材１１の回転速度、回転時間、透光性基材１１に滴下する反射防止層用組成物の量を調整することで、有機系反射防止層１２の厚さｄを容易にコントロールすることができる。
【００５４】
（８）透光性基材１１を洗浄した後に、透光性基材１１にディップコート法あるいはスピンコート法を用いて有機系反射防止層１２を成膜することで、真空蒸着法と比較して工程数や洗浄から成膜されるまでの時間が少なくなるため、透光性基材１１の主面にゴミや塵がついていない状態で成膜することになり、この点からも、有機系反射防止層１２の欠陥をなくすことができる。
（９）有機系反射防止層１２の上にフッ素系の撥水膜１３を設ければ、この点からも、光学素子１の防塵性能を向上することができる。
【００５５】
前述の光学素子１が組み込まれた撮像装置の実施形態を図５に基づいて説明する。
図５には本実施形態で製造された光学素子が組み込まれた撮像装置が示されている。
図５において、撮像装置１００Ａはデジタルカメラ、ビデオカメラ、電子スチルカメラ、その他のカメラに用いられるものであり、互いに対向配置された撮像アッセンブリー１０１及び光学ローパスフィルター群１０２を備えている。
撮像アッセンブリー１０１は、セラミック製の容器１０３と、この容器１０３の中央部分に設けられた板状の撮像素子１０４と、この撮像素子１０４に対向して配置され容器１０３に外縁部が接着固定されたリッド１０５とを備えている。撮像素子１０４はＣＣＤやＣ−ＭＯＳ等から構成されるものである。
光学ローパスフィルター群１０２は、複屈折板１０６、赤外線吸収ガラス１０７、１／４波長板１０８及び複屈折板１０６等から構成される。
リッド１０５、複屈折板１０６、赤外線吸収ガラス１０７及び１／４波長板１０８等の撮像装置１００Ａを構成する部材、さらには、撮像装置１００Ａ以外であって、デジタルカメラ、その他のカメラに設けられる図示しない光学製品は本実施形態の光学素子１である。
【００５６】
従って、本実施形態では次の作用効果を奏することができる。
（１０）有機系反射防止層１２が透光性基材１１の主面に設けられた光学素子１と、撮像素子１０４と、撮像素子１０４を収納する容器１０３とを備えて撮像装置１００Ａを構成したから、光学素子１の有機系反射防止層１２に欠陥がなく、防塵効果が高いことから、欠陥やゴミ等が撮像素子１０４に写り込むことを防止できる。
【００５７】
前述の光学素子１が組み込まれた電子機器の実施形態を図６から図８に基づいて説明する。
図６には電子機器の一例として、デジタルスチルカメラ、デジタルビデオカメラ等のカメラの概略が示されている。
図６において、電子機器としてのカメラ１００は、前述の撮像装置１００Ａと、この撮像装置１００Ａより光入射側に配置されるレンズ１００Ｂと、撮像装置１００Ａの出射側に配置された本体部１００Ｃとを含んで構成される。
本体部１００Ｃには、撮像信号の補正等を行う信号処理部、撮像信号を磁気テープ等の記録媒体に記録する記録部及びこの撮像信号を再生する再生部、再生された映像を表示する表示部など各種の構成要素が含まれる。
【００５８】
撮像装置１００Ａは、収納ケース１０９を備えている。
この収納ケース１０９には、前述の撮像アッセンブリー１０１と、駆動部１００Ｄとが設けられている。駆動部１００Ｄは撮像素子１４０を駆動する。
撮像アッセンブリー１０１は、容器１０３、撮像素子１０４及びリッド１０５を備えて構成されており、図６には、容器１０３には、リッド１０５を保持する窓１０３Ａが設けられている。
【００５９】
図７には電子機器の一例としての液晶プロジェクターの概略が示されている。
図７において、プロジェクター２００は、インテグレーター照明光学系１１０と、色分離光学系１２０と、リレー光学系１３０と、電気光学装置１４０と、投写レンズ１５０とを備えている。
インテグレーター照明光学系１１０は、光源１１１と、第１レンズアレイ１１２と、第２レンズアレイ１１３と、偏光変換素子１１４と、重畳レンズ１１５とを備えている。このインテグレーター照明光学系１１０は、電気光学装置１４０を構成する３枚の透過型液晶パネル１４１（赤、緑、青の色光毎にそれぞれ液晶パネル１４１Ｒ，１４１Ｇ，１４１Ｂとする）の画像形成領域をほぼ均一に照明する。
【００６０】
色分離光学系１２０は、２枚のダイクロイックミラー１２１，１２２と、反射ミラー１２３とを備えている。この色分離光学系１２０は、ダイクロイックミラー１２１、１２２によりインテグレーター照明光学系１１０から射出された複数の部分光束を赤（Ｒ）、緑（Ｇ）、青（Ｂ）の３色の色光に分離する。
ダイクロイックミラー１２１及び反射ミラー１２３は、青色光を透過型液晶パネル１４１Ｂに導く。
ダイクロイックミラー１２２は、ダイクロイックミラー１２１を透過した赤色光と緑色光のうちで緑色光を、フィールドレンズ１５１を通して、透過型液晶パネル１４１Ｇに導く。
リレー光学系１３０は、ダイクロイックミラー１２２を透過した赤色光を、入射側レンズ１３１と、リレーレンズ１３３と、反射ミラー１３２、１３４とを通して、赤色光を透過型液晶パネル１４１Ｒに導く。
【００６１】
電気光学装置１４０は、入射された光束を画像情報に応じて変調してカラー画像を形成する。この電気光学装置１４０は、透過型液晶パネル１４１Ｒ，１４１Ｇ，１４１Ｂと、各透過型液晶パネル１４１Ｒ，１４１Ｇ，１４１Ｂの光入射面に設けられる本実施形態の光学素子である防塵ガラス１と、クロスダイクロイックプリズム１４２とを備えている。
防塵ガラス１は、光源１１１とクロスダイクロイックプリズム１４２との間の光路に配置され、クロスダイクロイックプリズム１４２は、色光毎に変調された光学像を合成してカラー画像を形成する。
投写レンズ１５０は、クロスダイクロイックプリズム１４２にて形成されたカラー画像を拡大して投写する。
【００６２】
図８には電子機器の一例としての光ピックアップ装置の概略が示されている。
図８において、光ピックアップ装置３００は、焦点位置の異なる３種の光記録媒体である光ディスク（ＣＤ３０１、ＤＶＤ３０２、ＢＤ３０３）に対して互いに波長の異なる３種類のレーザービームを照射し、それぞれ所定の信号を検出するように構成されている。
具体的には、光ピックアップ装置３００は、ＣＤ３０１に関する光学系として、レーザー光を発生するレーザーダイオード３１０、コリメートレンズ３１１、本実施形態の光学素子としての偏光ビームスプリッター１、レンズ３１３、ダイクロイックプリズム３１４、１／４波長板３１５、開口フィルター３１６、対物レンズ３１７、及びＣＤ３０１のデータピットから反射された反射レーザー光を受光し、電気信号に変換することにより前記データピットに書き込まれた信号を検出する信号検出系３１８を含んで構成される。
【００６３】
光ピックアップ装置３００は、ＤＶＤ３０２に関する光学系として、レーザービームを発生するＬＤ３２１、レンズ３２２、偏光ビームスプリッター１、及びレーザービームでＤＶＤ３０２のデータピットから反射された反射レーザー光を受光し、電気信号に変換することにより前記データピットに書き込まれた信号を検出する信号検出系３２３を含んで構成される。
光ピックアップ３００は、ＢＤ３０３に関する光学系として、レーザービームを発生するＬＤ３３１、レンズ３３２、偏光ビームスプリッター１、レンズ３３３、ダイクロイックプリズム３３４及びレーザービームでＢＤ３０３のデータピットから反射された反射レーザー光を受光し、電気信号に変換することにより前記データピットに書き込まれた信号を検出する信号検出系３３５を含んで構成される。
偏光ビームスプリッター１の概略構成は基板の形状を除いては図１で示される光学素子１と同じである。
【００６４】
（１１）有機系反射防止層１２が透光性基材１１の主面に設けられた光学素子１を備えて電子機器、つまり、カメラカメラ１００、液晶プロジェクター２００及び光ピックアップ装置３００を構成したため、ゴミ等が写り込まない高品質の電子機器を提供することができる。
【００６５】
なお、本発明は、前述した実施形態に限定されるものではなく、本発明の目的を達成できる範囲で以下に示される変形をも含む。
例えば、前記実施形態では、透光性基材１１を板状のものとしたが、本発明では、球面を有するものとしてもよい。つまり、本発明の光学素子は、複屈折板やリッド等の平板状のものに限定されるものではなく、電子機器に利用されるレンズにも適用することができる。
また、成膜前に実施する透光性基材１１の洗浄工程は複数枚の透光性基材１１を籠等に収納して一度に実施するものでもよい。
【産業上の利用可能性】
【００６６】
本発明は、光学素子を有するデジタルカメラ、液晶プロジェクター、光ピックアップ装置等の電子機器に利用することができる。
【符号の説明】
【００６７】
１…光学素子、１１…透光性基材、１２…有機系反射防止層、１００，２００，３００…電子機器、１００Ａ…撮像装置、１０３…容器、１０４…撮像素子、１０５…リッド、１０６…複屈折板、１０７…赤外線吸収ガラス、１０８…１／４波長板
【図１】
2013218171.tif 000013
【図２】
2013218171.tif 000014
【図３】
2013218171.tif 000015
【図４】
2013218171.tif 000016
【図５】
2013218171.tif 000017
【図６】
2013218171.tif 000018
【図７】
2013218171.tif 000019
【図８】
2013218171.tif 000020